ОТВЕРЖДАЕМЫЕ ОБЛУЧЕНИЕМ СУПЕРПОКРЫТИЯ ДЛЯ ОДНОМОДОВОГО ОПТИЧЕСКОГО ВОЛОКНА

1. Одномодовое оптическое волокно, покрытое суперпокрытиями, отверждаемыми облучением, где указанные отверждаемые облучением суперпокрытия содержат
слой первичного покрытия и слой вторичного покрытия;
где композиция слоя первичного покрытия до отверждения выбрана из группы, состоящей из составов:
(i) - 58,50 мас.% олигомера, полученного взаимодействием:
- 51,68 мас.% полиола ACCLAIM 4200,
- 0,09 мас.% 2,6-ди-третбутил-п-крезола,
- 4,76 мас.% изофорондиизоцианата,
- 0,03 мас.% дилаурата дибутилолова,
- 0,0 мас.% неодеканоата цинка,
- 0,0 мас.% додецилбензолсульфоновой кислоты и
- 1,94 мас.% 2-гидроксиэтилакрилата;
- 1,50 мас.% бис(2,4,6-триметилбензоил)-фенилфосфиноксида;
- 0,60 мас.% IRGANOX 1035;
- 0,10 мас.% TINUVIN 123;
- 34,05 мас.% этоксилированного нонилфенолакрилата;
- 1,00 мас.% мономера SR 349D;
- 3,00 мас.% SR 339C (PEA);
- 0,75 мас.% THIOCURE ТМРМР; и
- 0,50 мас.% γ-меркаптопропилтриметоксисилана;
(ii) - 50,01 мас.% олигомера, полученного взаимодействием:
- 45,78 мас.% полиола ACCLAIM 4200,
- 0,01 мас.% акриловой кислоты, 99%,
- 0,04 мас.% 2,6-ди-третбутил-4-метилфенола,
- 2,92 мас.% толуолдиизоцианата,
- 0,02 мас.% дилаурата дибутилолова,
- 0,0 мас.% неодеканоата цинка,
- 0,0 мас.% додецилбензолсульфоновой кислоты и
- 1,24 мас.% 2-гидроксиэтилакрилата;
- 0,50 мас.% IRGANOX 1035;
- 46,29 мас.% этоксилированного нонилфенолакрилата;
- 0,91 мас.% мономера SR 349D;
- 0,10 мас.% TINUVIN 123;
- 1,20 мас.% бис(2,4,6-триметилбензоил)-фенилфосфиноксида;
0,0 мас.% ТРО; и
- 0,99 мас.% γ-меркаптопропилтриметоксисилана;
(iii) 65,00 мас.% олигомера, полученного
взаимодействием:
- 57,47 мас.% полиола ACCLAIM 4200,
- 0,1 мас.% 2,6-ди-третбутил-4-метилфенола,
- 5,25 мас.% изофорондиизоцианата,
- 0,03 мас.% дилаурата дибутилолова,
- 0,0 мас.% неодеканоата цинка,
- 0,0 мас.% додецилбензолсульфоновой кислоты и
- 2,15 мас.% 2-гидроксиэтилакрилата;
- 21,55 мас.% этоксилированного нонилфенолакрилата;
- 9 мас.% SR 339С (PEA);
- 1 мас.% мономера SR 349D;
- 1,5 мас.% бис(2,4,6-триметилбензоил)-фенилфосфиноксида;
0,0% ТРО;
- 0,6 мас.% IRGANOX 1035;
- 0,10 мас.% TINUVIN 123; и
- 1,25 мас.% γ-меркаптопропилтриметоксисилана;
(iv) 47,56 мас.% олигомера, полученного взаимодействием:
- 91,54 мас.% полиола ACCLAIM 4200 по массе олигомера,
- 0,02 мас.% акриловой кислоты, 99%, по массе олигомера,
- 0,08 мас.% 2,6-ди-третбутил-4-метилфенола по массе олигомера,
- 5,83 мас.% толуолдиизоцианата по массе олигомера,
- 0,05 мас.% дилаурата дибутилолова по массе олигомера, и
- 2,48 мас.% 2-гидроксиэтилакрилата по массе олигомера;
- 0,85 мас.% диакрилата этоксилированного бисфенола А;
- 44,09 мас.% этоксилированного нонилфенолакрилата;
- 5,00 мас.% 2,4,6-триметилбензоил этокси фенил фосфиноксида;
- 1,00 мас.% бис(2,4,6-триметилбензоил)-фенилфосфиноксида;
- 0,47 мас.% IRGANOX 1035;
- 0,09 мас.% бис-(1-октилокси-2,2,6,6-тетраметил-4-пиперидинил)себаката и
- 0,94 мас.% γ-меркаптопропилтриметоксисилана;
(v) 47,05 мас.% олигомера, полученного взаимодействием:
- 91,54 мас.% полиола ACCLAIM 4200 по массе олигомера,
- 0,02 мас.% акриловой кислоты, 99%, по массе олигомера,
- 0,08 мас.% 2,6-ди-третбутил-4-метилфенола по массе олигомера,
- 5,83 мас.% толуолдиизоцианата по массе олигомера,
- 0,05 мас.% дилаурата дибутилолова по массе олигомера, и
- 2,48 мас.% 2-гидроксиэтилакрилата по массе олигомера;
- 0,84 мас.% диакрилата этоксилированного бисфенола А;
- 43,62 мас.% этоксилированного нонилфенолакрилата;
- 5,00 мас.% 2,4,6-триметилбензоил этокси фенил фосфиноксида;
- 2,00 мас.% бис(2,4,6-триметилбензоил)-фенилфосфиноксида;
- 0,47 мас.% IRGANOX 1035;
- 0,09 мас.% бис-(1-октилокси-2,2,6,6-тетраметил-4-пиперидинил)себаката и
- 0,93 мас.% γ-меркаптопропилтриметоксисилана и
где композиция слоя вторичного покрытия до отверждения выбрана из группы, состоящей из составов:
(a) 28,78 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 38,42 мас.% CN 110;
- 7,2 мас.% изоборнилакрилата;
- 8,15 мас.% SR 339C (PEA);
- 5,76 мас.% мономера SR-306;
- 4,27 мас.% мономера SR 238;
- 2,43 мас.% SARBOX SR520E35;
- 1 мас.% ТРО;
- 0  мас.% бис(2,4,6-триметилбензоил)-фенилфосфиноксида;
- 3 мас.% 1-гидроксициклогексилфенилкетона;
- 0,5 мас.% ИРГАНОКС 1035 FF;
- 0,33 мас.% DC-190; и
- 0,17 мас.% DC-57, и
(b) 30 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 40,00 мас.% CN 120Z;
- 7,5 мас.% изоборнилакрилата;
- 8,5 мас.% SR 339C (PEA);
- 6 мас.% мономера SR-306;
- 4,5 мас.% мономера SR 238;
- 0,5 мас.% ИРГАНОКС 1035 FF;
- 0,0 мас.% бис(2,4,6-триметилбензоил)-фенилфосфиноксида;
- 0,5 мас.% ТРО HP;
- 2 мас.% 1-гидроксициклогексилфенилкетона;
- 0,33 мас.% DC-190; и
- 0,17 мас.% DC-57, и
(c) 20,27 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 50,00 мас.% CN 120Z;
- 1,06 мас.% ТРО;
- 0,80 мас.% Чивакур 184;
- 0,50 мас.% ВНТ пищевой категории;
- 1,06 мас.% KIP-100F;
- 15,00 мас.% мономера SR-306;
- 9,80 мас.% мономера SR 238;
- 0,50 мас.% этоксилированного нонилфенолакрилата;
- 0,68 мас.% DC-190; и
- 0,33 мас.% DC-57, и
(d) 28,1 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 37,4 мас.% CN 110;
- 5,2 мас.% мономера SR 238;
- 10,3 мас.% SR-601;
- 14,75% PEA;
- 0,75 мас.% ТРО;
- 2,5 мас.% Чивакур 184;
- 0,5 мас.% IRGANOX 1035;
- 0,33 мас.% DC-190; и
- 0,17 мас.% DC-57.
2. Одномодовое оптическое волокно, покрытое суперпокрытиями, отверждаемыми облучением, по п. 1, где указанная композиция слоя первичного покрытия до отверждения представляет собой состав:
(i) - 58,50 мас.% олигомера, полученного взаимодействием:
- 51,68 мас.% полиола ACCLAIM 4200,
- 0,09 мас.% 2,6-ди-третбутил-п-крезола,
- 4,76 мас.% изофорондиизоцианата,
- 0,03 мас.% дилаурата дибутилолова,
- 0,0 мас.% неодеканоата цинка,
- 0,0 мас.% додецилбензолсульфоновой кислоты и
- 1,94 мас.% 2-гидроксиэтилакрилата;
- 1,50 мас.% бис(2,4,6-триметилбензоил)-фенилфосфиноксида;
- 0,60 мас.% IRGANOX 1035;
- 0,10 мас.% TINUVIN 123;
- 34,05 мас.% этоксилированного нонилфенолакрилата;
- 1,00 мас.% мономера SR 349D;
- 3,00 мас.% SR 339C (PEA);
- 0,75 мас.% THIOCURE ТМРМР; и
- 0,50 мас.% γ-меркаптопропилтриметоксисилана; и
где композиция слоя вторичного покрытия до отверждения представляет собой состав:
(a) 28,78 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 38,42 мас.% CN 110;
- 7,2 мас.% изоборнилакрилата;
- 8,15 мас.% SR 339C (PEA);
- 5,76 мас.% мономера SR-306;
- 4,27 мас.% мономера SR 238;
- 2,43 мас.% SARBOX SR520E35;
- 1 мас.% ТРО;
- 0 мас.% бис(2,4,6-триметилбензоил)-фенилфосфиноксида;
- 3 мас.% 1-гидроксициклогексилфенилкетона;
- 0,5 мас.% ИРГАНОКС 1035 FF;
- 0,33 мас.% DC-190; и
- 0,17 мас.% DC-57.
3. Одномодовое оптическое волокно, покрытое суперпокрытиями, отверждаемыми облучением, по п. 1, где указанная композиция слоя первичного покрытия до отверждения представляет собой состав:
(i) - 58,50 мас.% олигомера, полученного взаимодействием:
- 51,68 мас.% полиола ACCLAIM 4200,
- 0,09 мас.% 2,6-ди-третбутил-п-крезола,
- 4,76 мас.% изофорондиизоцианата,
- 0,03 мас.% дилаурата дибутилолова,
- 0,0 мас.% неодеканоата цинка,
- 0,0 мас.% додецилбензолсульфоновой кислоты и
- 1,94 мас.% 2-гидроксиэтилакрилата;
- 1,50 мас.% бис(2,4,6-триметилбензоил)-фенилфосфиноксида;
- 0,60 мас.% IRGANOX 1035;
- 0,10 мас.% TINUVIN 123;
- 34,05 мас.% этоксилированного нонилфенолакрилата;
- 1,00 мас.% мономера SR 349D;
- 3,00 мас.% SR 339C (PEA);
- 0,75 мас.% THIOCURE ТМРМР; и
- 0,50 мас.% γ-меркаптопропилтриметоксисилана; и
где композиция слоя вторичного покрытия до отверждения представляет собой состав:
(b) 30 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 40,00 мас.% CN 120Z;
- 7,5 мас.% изоборнилакрилата;
- 8,5 мас.% SR 339C (PEA);
- 6 мас.% мономера SR-306;
- 4,5 мас.% мономера SR 238;
- 0,5 мас.% ИРГАНОКС 1035 FF;
- 0,0 мас.% бис(2,4,6-триметилбензоил)-фенилфосфиноксида;
- 0,5 мас.% ТРО HP;
- 2 мас.% 1-гидроксициклогексилфенилкетона;
- 0,33 мас.% DC-190; и
- 0,17 мас.% DC-57.
4. Одномодовое оптическое волокно, покрытое суперпокрытиями, отверждаемыми облучением, по п. 1, где указанная композиция слоя первичного покрытия до отверждения представляет собой состав:
(ii) - 50,01 мас.% олигомера, полученного взаимодействием:
- 45,78 мас.% полиола ACCLAIM 4200,
- 0,01 мас.% акриловой кислоты, 99%,
- 0,04 мас.% 2,6-ди-третбутил-4-метилфенола,
- 2,92 мас.% толуолдиизоцианата,
- 0,02 мас.% дилаурата дибутилолова,
- 0,0 мас.% неодеканоата цинка,
- 0,0 мас.% додецилбензолсульфоновой кислоты и
- 1,24 мас.% 2-гидроксиэтилакрилата;
- 0,50 мас.% IRGANOX 1035;
- 46,29 мас.% этоксилированного нонилфенолакрилата;
- 0,91 мас.% мономера SR 349D;
- 0,10 мас.% TINUVIN 123;
- 1,20 мас.% бис(2,4,6-триметилбензоил)-фенилфосфиноксида;
0,0 мас.% ТРО; и
- 0,99 мас.% γ-меркаптопропилтриметоксисилана; и где композиция слоя вторичного покрытия до отверждения представляет собой состав:
(а) 28,78 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 38,42 мас.% CN 110;
- 7,2 мас.% изоборнилакрилата;
- 8,15 мас.% SR 339C (PEA);
- 5,76 мас.% мономера SR-306;
- 4,27 мас.% мономера SR 238;
- 2,43 мас.% SARBOX SR520E35;
- 1 мас.% ТРО;
- 0 мас.% бис(2,4,6-триметилбензоил)-фенилфосфиноксида;
- 3 мас.% 1-гидроксициклогексилфенилкетона;
- 0,5 мас.% ИРГАНОКС 1035 FF;
- 0,33 мас.% DC-190; и
- 0,17 мас.% DC-57.
5. Одномодовое оптическое волокно, покрытое суперпокрытиями, отверждаемыми облучением, по п. 1, где указанная композиция слоя первичного покрытия до отверждения представляет собой состав:
(ii) - 50,01 мас.% олигомера, полученного взаимодействием:
- 45,78 мас.% полиола ACCLAIM 4200,
- 0,01 мас.% акриловой кислоты, 99%,
- 0,04 мас.% 2,6-ди-третбутил-4-метилфенола,
- 2,92 мас.% толуолдиизоцианата,
- 0,02 мас.% дилаурата дибутилолова,
- 0,0 мас.% неодеканоата цинка,
- 0,0 мас.% додецилбензолсульфоновой кислоты и
- 1,24 мас.% 2-гидроксиэтилакрилата;
- 0,50 мас.% IRGANOX 1035;
- 46,29 мас.% этоксилированного нонилфенолакрилата;
- 0,91 мас.% мономера SR 349D;
- 0,10 мас.% TINUVIN 123;
- 1,20 мас.% бис(2,4,6-триметилбензоил)-фенилфосфиноксида;
0,0 мас.% ТРО; и
- 0,99 мас.% γ-меркаптопропилтриметоксисилана; и
где композиция слоя вторичного покрытия до отверждения представляет собой состав:
(b) 30 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 40,00 мас.% CN 120Z;
- 7,5 мас.% изоборнилакрилата;
- 8,5 мас.% SR 339C (PEA);
- 6 мас.% мономера SR-306;
- 4,5 мас.% мономера SR 238;
- 0,5 мас.% ИРГАНОКС 1035 FF;
- 0,0 мас.% бис(2,4,6-триметилбензоил)-фенилфосфиноксида;
- 0,5 мас.% ТРО HP;
- 2 мас.% 1-гидроксициклогексилфенилкетона;
- 0,33 мас.% DC-190; и
- 0,17 мас.% DC-57.
6. Одномодовое оптическое волокно, покрытое суперпокрытиями, отверждаемыми облучением, по п. 1, где указанная композиция слоя первичного покрытия до отверждения представляет собой состав:
(iii) 65,00 мас.% олигомера, полученного
взаимодействием:
- 57,47 мас.% полиола ACCLAIM 4200,
- 0,1 мас.% 2,6-ди-третбутил-4-метилфенола,
- 5,25 мас.% изофорондиизоцианата,
- 0,03 мас.% дилаурата дибутилолова,
- 0,0 мас.% неодеканоата цинка,
- 0,0 мас.% додецилбензолсульфоновой кислоты и
- 2,15 мас.% 2-гидроксиэтилакрилата;
- 21,55 мас.% этоксилированного нонилфенолакрилата;
- 9 мас.% SR 339С (PEA);
- 1 мас.% мономера SR 349D;
- 1,5 мас.% бис(2,4,6-триметилбензоил)-фенилфосфиноксида;
- 0,0% ТРО;
- 0,6 мас.% IRGANOX 1035;
- 0,10 мас.% TINUVIN 123; и
- 1,25 мас.% γ-меркаптопропилтриметоксисилана; и
где композиция слоя вторичного покрытия до отверждения представляет собой состав:
(a) 28,78 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 38,42 мас.% CN 110;
- 7,2 мас.% изоборнилакрилата;
- 8,15 мас.% SR 339C (PEA);
- 5,76 мас.% мономера SR-306;
- 4,27 мас.% мономера SR 238;
- 2,43 мас.% SARBOX SR520E35;
- 1 мас.% ТРО;
- 0 мас.% бис(2,4,6-триметилбензоил)-фенилфосфиноксида;
- 3 мас.% 1-гидроксициклогексилфенилкетона;
- 0,5 мас.% ИРГАНОКС 1035 FF;
- 0,33 мас.% DC-190; и
- 0,17 мас.% DC-57.
7. Одномодовое оптическое волокно, покрытое суперпокрытиями, отверждаемыми облучением, по п. 1, где указанная композиция слоя первичного покрытия до отверждения представляет собой состав:
(iii) 65,00 мас.% олигомера, полученного взаимодействием:
- 57,47 мас.% полиола ACCLAIM 4200,
- 0,1 мас.% 2,6-ди-третбутил-4-метилфенола,
- 5,25 мас.% изофорондиизоцианата,
- 0,03 мас.% дилаурата дибутилолова,
- 0,0 мас.% неодеканоата цинка,
- 0,0 мас.% додецилбензолсульфоновой кислоты и
- 2,15 мас.% 2-гидроксиэтилакрилата;
- 21,55 мас.% этоксилированного нонилфенолакрилата;
- 9 мас.% SR 339C (PEA);
- 1 мас.% мономера SR 349D;
- 1,5 мас.% бис(2,4,6-триметилбензоил)-фенилфосфиноксида;
0,0% ТРО;
- 0,6 мас.% IRGANOX 1035;
- 0,10 мас.% TINUVIN 123; и
- 1,25 мас.% γ-меркаптопропилтриметоксисилана; и
где композиция слоя вторичного покрытия до отверждения представляет собой состав:
(b) 30 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 40,00 мас.% CN 120Z;
- 7,5 мас.% изоборнилакрилата;
- 8,5 мас.% SR 339C (PEA);
- 6 мас.% мономера SR-306;
- 4,5 мас.% мономера SR 238;
- 0,5 мас.% ИРГАНОКС 1035 FF;
- 0,0 мас.% бис(2,4,6-триметилбензоил)-фенилфосфиноксида;
- 0,5 мас.% ТРО HP;
- 2 мас.% 1-гидроксициклогексилфенилкетона;
- 0,33 мас.% DC-190; и
- 0,17 мас.% DC-57.
8. Одномодовое оптическое волокно, покрытое суперпокрытиями, отверждаемыми облучением, по п. 1,
где композиция слоя первичного покрытия до отверждения выбрана из группы, состоящей из составов:
(i) - 58,50 мас.% олигомера, полученного взаимодействием:
- 51,68 мас.% полиола ACCLAIM 4200,
- 0,09 мас.% 2,6-ди-третбутил-п-крезола,
- 4,76 мас.% изофорондиизоцианата,
- 0,03 мас.% дилаурата дибутилолова,
- 0,0 мас.% неодеканоата цинка,
- 0,0 мас.% додецилбензолсульфоновой кислоты и
- 1,94 мас.% 2-гидроксиэтилакрилата;
- 1,50 мас.% бис(2,4,6-триметилбензоил)-фенилфосфиноксида;
- 0,60 мас.% IRGANOX 1035;
- 0,10 мас.% TINUVIN 123;
- 34,05 мас.% этоксилированного нонилфенолакрилата;
- 1,00 мас.% мономера SR 349D;
- 3,00 мас.% SR 339C (PEA);
- 0,75 мас.% THIOCURE ТМРМР; и
- 0,50 мас.% γ-меркаптопропилтриметоксисилана;
(ii) - 50,01 мас.% олигомера, полученного взаимодействием:
- 45,78 мас.% полиола ACCLAIM 4200,
- 0,01 мас.% акриловой кислоты, 99%,
- 0,04 мас.% 2,6-ди-третбутил-4-метилфенола,
- 2,92 мас.% толуолдиизоцианата,
- 0,02 мас.% дилаурата дибутилолова,
- 0,0 мас.% неодеканоата цинка,
- 0,0 мас.% додецилбензолсульфоновой кислоты и
- 1,24 мас.% 2-гидроксиэтилакрилата;
- 0,50 мас.% IRGANOX 1035;
- 46,29 мас.% этоксилированного нонилфенолакрилата;
- 0,91 мас.% мономера SR 349D;
- 0,10 мас.% TINUVIN 123;
- 1,20 мас.% бис(2,4,6-триметилбензоил)-фенилфосфиноксида;
0,0 мас.% ТРО; и
- 0,99 мас.% γ-меркаптопропилтриметоксисилана;
(iii) 65,00 мас.% олигомера, полученного взаимодействием:
- 57,47 мас.% полиола ACCLAIM 4200,
-0,1 мас.% 2,6-ди-третбутил-4-метилфенола,
-5,25 мас.% изофорондиизоцианата,
- 0,03 мас.% дилаурата дибутилолова,
- 0,0 мас.% неодеканоата цинка,
- 0,0 мас.% додецилбензолсульфоновой кислоты и
- 2,15 мас.% 2-гидроксиэтилакрилата;
- 21,55 мас.% этоксилированного нонилфенолакрилата;
- 9 мас.% SR 339С (PEA);
- 1 мас.% мономера SR 349D;
- 1,5 мас.% бис(2,4,6-триметилбензоил)-фенилфосфиноксида;
0,0% ТРО;
- 0,6 мас.% IRGANOX 1035;
- 0,10 мас.% TINUVIN 123; и
- 1,25 мас.% γ-меркаптопропилтриметоксисилана; и
где композиция слоя вторичного покрытия до отверждения выбрана из группы, состоящей из составов:
(a) 28,78 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 38,42 мас.% CN 110;
- 7,2 мас.% изоборнилакрилата;
- 8,15 мас.% SR 339C (PEA);
- 5,76 мас.% мономера SR-306;
- 4,27 мас.% мономера SR 238;
- 2,43 мас.% SARBOX SR520E35;
- 1 мас.% ТРО;
- 0 мас.% бис(2,4,6-триметилбензоил)-фенилфосфиноксида;
- 3 мас.% 1-гидроксициклогексилфенилкетона;
- 0,5 мас.% ИРГАНОКС 1035 FF;
- 0,33 мас.% ВС-190; и
- 0,17 мас.% DC-57, и
(b) 30 мас.% олигомера, полученного взаимодействием:
- 21,26 мас.% толуолдиизоцианата по массе олигомера,
- 0,05 мас.% ВНТ пищевой категории по массе олигомера,
- 14,18 мас.% 2-гидроксиэтилакрилата по массе олигомера,
- 0,05 мас.% дилаурата дибутилолова по массе олигомера, и
- 64,46 мас.% Плюракола Р1010 по массе олигомера;
- 40,00 мас.% CN 120Z;
- 7,5 мас.% изоборнилакрилата;
- 8,5 мас.% SR 339C (PEA);
- 6 мас.% мономера SR-306;
- 4,5 мас.% мономера SR 238;
- 0,5 мас.% ИРГАНОКС 1035 FF;
- 0,0 мас.% бис(2,4,6-триметилбензоил)-фенилфосфиноксида;
- 0,5 мас.% ТРО HP;
- 2 мас.% 1-гидроксициклогексилфенилкетона;
- 0,33 мас.% DC-190; и
- 0,17 мас.% DC-57.